도 2 를 참조 하 면 , 본 발명 의 실시 예 에 따른 샤프트 부재 는 중공 튜브 ( 1 ) 내 의 공간 ( 2 ) 에 다공질 알루미늄 충 진 층 ( 3 ) 을 형성 하 여 제조 된다 . 먼저 , 도 2 의 ( a ) 에 도시 된 바 와 같 은 중공 튜브 ( 1 ) 의 내부 공간 ( 2 ) 에 알루미늄 의 용융점 ( 대략 620 ℃) 보다 높 은 용융점 을 가지 는 고체 상태 의 화합물 ( 4 ) 을 중공 튜브 ( 1 ) 의 내부 공간 ( 2 ) 에 채운다 ( 도 2 의 ( b ) 참조 ) . 예 를 들 어 , 화합물 ( 4 ) 은 대략 800 ℃ 의 용융점 을 가지 는 염화나트륨 일 수 있 다 . 여기 서 중공 튜브 ( 1 ) 는 알루미늄 재질 의 인발 튜브 일 수 있 다 . 그리고 나 서 화합물 ( 4 ) 이 채워진 중공 튜브 ( 1 ) 의 내부 공간 ( 2 ) 에 용융 알루미늄 을 주입 함 으로써 용융 알루미늄 이 염화나트륨 사이 의 빈 공간 을 채운다 . 주입 된 용융 알루미늄 이 응고 된 후 중공 튜브 ( 1 ) 내 로 고압 의 물 을 주입 하 여 염화나트륨 을 융해 시켜 배출 시킬 수 있 다 . 이 에 의해 염화나트륨 결정 이 존재 하 는 자리 가 빈 공간 으로 남 게 되 어 중공 튜브 ( 1 ) 내 에 다공 성 의 알루미늄 충 진 층 ( 4 ) 이 형성 된다 .